(57)【特許請求の範囲】
【請求項１】
超電導機器に電力供給源から電力を供給するための電流リードであって、前記電流リードは、電流リード支持体と、前記電流リード支持体の両端にそれぞれ接合された導電性材料からなる電流端子と、前記各電流端子間に接続された複数のテープ状の酸化物超電導線材とからなり、前記酸化物超電導線材と前記電流端子の各接続部分の接続抵抗が０．１μΩ以下で、かつ各電流端子とこの各電流端子間に接続されたテープ状の酸化物超電導線材とのそれぞれの接続長が、テープ状の酸化物超電導線材の幅の３倍以上であることを特徴とする酸化物超電導電流リード。
【請求項２】
接続長は、テープ状の酸化物超電導線材の幅の４倍以上であることを特徴とする請求項１記載の酸化物超電導電流リード。
【請求項３】
電流リード支持体は、銅または銅合金、アルミニウム又はアルミニウム合金、ステンレス合金、Ｎｉ基合金またはチタン合金のいずれか１種からなり、その表面に電気的絶縁層を有することを特徴とする請求項項１または２記載の酸化物超電導電流リード。
【請求項４】
電流リード支持体は、円筒状または円柱状であることを特徴とする請求項１乃至３いずれか１項記載の酸化物超電導電流リード。
【請求項５】
電流リード支持体は、平板状であることを特徴とする請求項１乃至３いずれか１項記載の酸化物超電導電流リード。
【請求項６】
テープ状の酸化物超電導線材と各電流端子のそれぞれの接続部分において、（電流リード支持体の半径／テープ状の酸化物超電導線材の厚さ）≧５０であることを特徴とする請求項４記載の酸化物超電導電流リード。
【請求項７】
テープ状の酸化物超電導線材は、その複数枚を積層した積層体よりなることを特徴とする請求項１、２又は６記載の酸化物超電導電流リード。
【請求項８】
テープ状の酸化物超電導線材は、基板上に中間層を介して積層された超電導層及び安定化層を順次備えたＲｅＢａｘＣｕ３Ｏｙ系酸化物超電導線材（ここでＲｅは、Ｙ、Ｇｄ、Ｓｍ、Ｎｄ、Ｈｏ、Ｄｙ、Ｅｕ、Ｔｂ、Ｅｒ、Ｙｂから選択されたいずれか１種又は２種以上の元素を示し、ｘ≦２、ｙ＝６．２〜７の範囲を示す。）であることを特徴とする請求項１、２、６または７記載の酸化物超電導電流リード。
【請求項９】
テープ状の酸化物超電導線材は、基板面を外側にして電流リード支持体上に配置されていることを特徴とする請求項８記載の酸化物超電導電流リード。
【請求項１０】
超電導機器に電力供給源から電力を供給するための電流リードであって、前記電流リードは、電気的絶縁性で、かつ非磁性のＦＲＰ（繊維強化プラスチック）、セラミックまたは窒化物からなる円筒状または円柱状の電流リード支持体と、前記電流リード支持体の両端にそれぞれ接合された導電性材料からなる電流端子と、前記電流リード支持体上にその基板面を外側にして配置され、前記各電流端子間に接続された複数のテープ状のＲｅＢａｘＣｕ３Ｏｙ系酸化物超電導線材（ここでＲｅは、Ｙ、Ｇｄ、Ｓｍ、Ｎｄ、Ｈｏ、Ｄｙ、Ｅｕ、Ｔｂ、Ｅｒ、Ｙｂから選択されたいずれか１種又は２種以上の元素を示し、ｘ≦２、ｙ＝６．２〜７の範囲を示す。）とからなり、前記酸化物超電導線材と前記電流端子の各接続部分の接続抵抗が０．１μΩ以下であり、かつ前記各接続部分のそれぞれの接続長が、テープ状の酸化物超電導線材の幅の３倍以上であるとともに、前記各接続部分において、（電流リード支持体の半径／テープ状の酸化物超電導線材の厚さ）≧５０であることを特徴とする酸化物超電導電流リード。
【請求項１１】
超電導機器に電力供給源から電力を供給するための電流リードであって、前記電流リードは、その表面に電気的絶縁層を有する銅または銅合金、アルミニウム又はアルミニウム合金、ステンレス合金、Ｎｉ基合金またはチタン合金のいずれか１種からなる円筒状または円柱状の電流リード支持体と、前記電流リード支持体の両端に電気的絶縁性のＧＦＲＰからなる中間部材を介してそれぞれ接合された導電性材料からなる電流端子と、前記電流リード支持体上にその基板面を外側にして配置され、前記各電流端子間に接続された複数のテープ状のＲｅＢａｘＣｕ３Ｏｙ系酸化物超電導線材（ここでＲｅは、Ｙ、Ｇｄ、Ｓｍ、Ｎｄ、Ｈｏ、Ｄｙ、Ｅｕ、Ｔｂ、Ｅｒ、Ｙｂから選択されたいずれか１種又は２種以上の元素を示し、ｘ≦２、ｙ＝６．２〜７の範囲を示す。）とからなり、前記酸化物超電導線材と前記電流端子の各接続部分の接続抵抗が０．１μΩ以下であり、かつ前記各接続部分のそれぞれの接続長が、テープ状の酸化物超電導線材の幅の３倍以上であるとともに、前記各接続部分において、（電流リード支持体の半径／テープ状の酸化物超電導線材の厚さ）≧５０であることを特徴とする酸化物超電導電流リード。
【発明の詳細な説明】
【技術分野】
【０００１】
本発明は、超電導を応用した低温機器、例えば、超電導マグネットに電源から電流を供給するための酸化物超電導線材を用いた電流リードに関する。
【背景技術】
【０００２】
超電導応用機器、例えば、超電導マグネットを運転する場合、マグネットを超電導状態とするために極低温に冷却する必要があり、この冷却方法として２つの方式が知られている。即ち、液体ヘリウムや液体窒素等の冷媒に浸漬する方式（浸漬冷却方式）と冷凍機や冷媒からの熱伝導を利用する方式（伝導冷却方式）である。この冷却したマグネットを励磁するためには、超電導コイルに電流を流さなければならず、電源から電流を供給するための電流リードが必要である。この場合、電流リードは導電体であることが必要であるが、電気抵抗が小さくかつ熱伝導率の大きいＣｕやＡｌなどの金属を使用すると、電流リード自体のジュール発熱に加え外部からの熱侵入により超電導マグネットの冷却効率が悪くなり、超電導状態を維持するためには冷却コストが膨大になるという問題があった。特に、冷凍機を用いた伝導冷却方式の場合にこの傾向は顕著であり、冷却が不可能となる場合も生ずる。
【０００３】
この問題を解決するためには、超電導マグネットに用いる電流リードとして、導電性と低熱伝導性を両立させる必要があり、超電導マグネットでは電流リード部分も液体窒素温度以下に冷却されるため、電気抵抗及び熱伝導率の小さい酸化物超電導体を電流リードとして使用することにより、電流を供給しつつ、熱侵入量を低く抑えることが可能となる。
【０００４】
この場合、超電導電流リードに使用される超電導体として、Ｂｉ（２２２３）系あるいはＢｉ（２２１２）系等のＢｉ系とＹＢａ２Ｃｕ３Ｏｙ（ＹＢＣＯ）に代表されるＲｅ系酸化物超電導体のバルク体を棒状あるいは円筒状に成型したものや、銀あるいは銀合金により被覆された超電導体部分の臨界電流密度（Ｊｃ）の高い銀シース線材が用いられてきており、銀マトリックス中に超電導フィラメントの多数本を配置したテープ状の電流リードが知られている（例えば、特許文献１参照。）。
【０００５】
前者の酸化物超電導体のバルク体を電流リードに使用した場合、バルク体が脆く、かつ機械的強度が小さいため、その製作及び使用上の間題を生ずる。即ち、バルク体自身には可撓性がなく一定以上の曲げ歪を与えると破損するという問題があり、そのため、電流リードの取り付け方向は直線方向に限られるほか、取り付け作業の際のハンドリングやマグネット運転時の振動による歪の印加を避けるために、平編み線を電極部分に設けるなど歪がバルク体に伝わらない構造とする必要があった。
【０００６】
また、後者の銀あるいは銀合金シース線材は、結晶の配向性を高めるためには圧延加工を施してテープ状に形成する必要があり、そのため、ある程度の厚さの銀あるいは銀合金シースが必要となり、シース材が熱伝導率の非常に高い銀あるいは銀合金であるため、電流リード自体の熱伝導率が大きくなる結果をもたらすという難点がある。
【０００７】
一方、電流リードとして、金属基板上に酸化物超電導層を設けたテープ状の超電導体を用いることが検討されており、酸化物超電導体と銀テープとを交互に積層したテープ状の超電導電流リードが知られている（例えば、特許文献２及び３参照。）。この場合においても、電流リード自体の熱伝導率が大きくなるという問題がある。
【０００８】
さらに、金属基板上に形成された中間層と、中間層の上に形成された酸化物超電導層と、酸化物超電導層の上に形成された銀等の安定化層（保護層）を有するテープ状の酸化物超電導線材が知られており（例えば、特許文献４参照。）、このテープ状の酸化物超電導線材は、高い臨界電流値を有する上、金属基板として通常使用されているＮｉ基合金基板は、銀あるいは銀合金と比較すると、その熱伝導率は１／４程度と小さく、また、このＮｉ基合金基板の機械的強度は非常に大きくその取り扱いも容易で、酸化物超電導電流リードへの適用に適した線材であるといえる。
【０００９】
このテープ状の酸化物超電導線材のうち、特にＲｅ系（Ｒｅ＝Ｙ、Ｇｄ等）酸化物超電導体は、高磁場中でも高い臨界電流値（Ｉｃ）を保持する特徴を有し、テープ状に形成してもその高い特性が維持されることから、酸化物超電導電流リードへの適用に非常に適した線材であるといえる。
【００１０】
【特許文献１】特開平９−１１５３５６号公報
【特許文献２】特開平５−２４３０４４号公報
【特許文献３】特開平６−２８９３０号公報
【特許文献４】特開２００４−１７１８４１号公報
【発明の開示】
【発明が解決しようとする課題】
【００１１】
しかしながら、Ｒｅ系酸化物超電導体はハステロイ（登録商標）等の高抵抗金属基板と銀等の薄い安定化層（保護層）を用いるため、通電電流が超電導層のＩｃを超えて超電導状態から常電導状態へ転移すると、電気抵抗が一気に増加する現象（クエンチ）が生じ、急激な発熱により線材が溶断する現象を生ずる。
【００１２】
一般に、超電導線材のクエンチは、超電導層にクラック等の欠陥がある場合や通電区間の一部で冷却が不十分な個所がある場合に生じ易いことが知られている。また、電流リードに複数の超電導線材を束ねて使用する場合には、本来、（１本当たりのＩｃ×線材本数）分の通電量が期待されるが、電極部分での接続が不十分で各線材に均一な電流が供給されず、特定の線材のみに電流が流れる偏流が起きると、（１本当たりのＩｃ×線材本数）分の通電量に至る前に一部の線材に過電流が供給されてクエンチを生ずることが問題となっている。
【００１３】
本発明は、以上の問題を解決するためになされたもので超電導線材と電流端子との接続部で生じ易い偏流を防止することにより、通電時のクエンチの発生を防止した酸化物超電導電流リードを提供することをその目的としている。
【課題を解決するための手段】
【００１４】
上記の問題を解決するために、本発明の酸化物超電導電流リードは、超電導機器に電力供給源から電力を供給するための電流リードであって、この電流リードは、電流リード支持体と、この電流リード支持体の両端にそれぞれ接合された導電性材料からなる電流端子と、この各電流端子間に接続された複数のテープ状の酸化物超電導線材とからなり、酸化物超電導線材と電流端子の各接続部分の接続抵抗を０．１μΩ以下で、かつ各電流端子とこの各電流端子間に接続されたテープ状の酸化物超電導線材とのそれぞれの接続長が、テープ状の酸化物超電導線材の幅の３倍以上としたものであり、特に、各接続部分の接続抵抗を０．０５μΩ以下とすることが好適する。
【００１５】
上記の発明におけるテープ状の酸化物超電導線材としては、ハステロイ等のＮｉ系合金基板上に中間層を介して積層された超電導層及び安定化層を備えたＲｅＢａｘＣｕ３Ｏｙ系酸化物超電導線材（ここでＲｅは、Ｙ、Ｇｄ、Ｓｍ、Ｎｄ、Ｈｏ、Ｄｙ、Ｅｕ、Ｔｂ、Ｅｒ、Ｙｂから選択されたいずれか１種又は２種以上の元素を示し、ｘ≦２、ｙ＝６．２〜７の範囲を示す。以下同じ。）を用いることができ、特にＹＢａｘＣｕ３Ｏｙ（ＹＢＣＯ）超電導線材を用いることが好適する。
【００１６】
また、本発明の他の酸化物超電導電流リードは、電気的絶縁性で、かつ非磁性のＦＲＰ（繊維強化プラスチック）、セラミックまたは窒化物からなる円筒状または円柱状の電流リード支持体と、この電流リード支持体の両端にそれぞれ接合された導電性材料からなる電流端子と、電流リード支持体上にその基板面を外側にして配置され、各電流端子間に接続された複数のテープ状のＲｅＢａｘＣｕ３Ｏｙ系酸化物超電導線材とからなり、酸化物超電導線材と電流端子の各接続部分の接続抵抗が０．１μΩ以下であり、かつ各接続部分のそれぞれの接続長が、テープ状の酸化物超電導線材の幅の３倍以上であるとともに、各接続部分において、（電流リード支持体の半径／テープ状の酸化物超電導線材の厚さ）≧５０とするようにしたものである。
【００１７】
上記の酸化物超電導電流リードにおいて、電気的絶縁性で、かつ非磁性の材料からなる円筒状または円柱状の電流リード支持体とこの電流リード支持体の両端にそれぞれ接合された導電性材料からなる電流端子に代えて、その表面に電気的絶縁層を有する銅または銅合金、アルミニウム又はアルミニウム合金、ステンレス合金、Ｎｉ基合金またはチタン合金のいずれか１種からなる円筒状または円柱状の電流リード支持体と電流リード支持体の両端に電気的絶縁性のＧＦＲＰからなる中間部材を介してそれぞれ接合された導電性材料からなる電流端子を用いることもできる。
【発明の効果】
【００１８】
本発明によれば、各酸化物超電導線材と電流端子の各接続部分の接続抵抗を所定範囲内とすることにより、各超電導線材と各電流端子との接続部で生じ易い偏流を防止することができ、個々の線材に流れる電流を均一化することができるため、通電時のクエンチの発生を防止した安定性の高い酸化物超電導電流リードが得られる。
【発明を実施するための最良の形態】
【００１９】
図１は、本発明の酸化物超電導電流リード１０の平面図、図２は、その軸方向を含む断面図を示す。
【００２０】
図１及び図２において、酸化物超電導電流リード１０は、その表面にカプトンテープ（登録商標）等の電気的絶縁層（図示せず）を有する銅または銅合金、アルミニウム又はアルミニウム合金、ステンレス合金、Ｎｉ基合金またはチタン合金のいずれか１種からなる円筒状の電流リード支持体１と、この電流リード支持体１の両端に電流リード支持体１と同径の電気的絶縁性で、かつ低熱伝導性のＧＦＲＰ等からなる中間部材２、３を介してそれぞれ接合され、電流リード支持体と同径の円板４ａ、５ａの一端にそれぞれ矩形状の接続端子部４ｂ、５ｂを一体的に設けた導電性材料からなる電流端子４、５とを備えており、電流リード支持体１上に複数のテープ状のＲｅＢａｘＣｕ３Ｏｙ系酸化物超電導線材Ａがその基板面を外側にして配置されている。各超電導線材Ａは電流端子間４，５間に接続されており、酸化物超電導線材Ａと電流端子４、５の各接続部分の接続抵抗が０．１μΩ以下となるように構成されている。
【００２１】
上記の円筒状の電流リード支持体１の代わりに円柱状または平板状の支持体を用いることもでき、また、電流リード支持体１を電気的絶縁性及び低熱伝導性で、かつ非磁性の材料からなるＦＲＰ（繊維強化プラスチック）、セラミックまたは窒化物により形成することができ、この場合には、電流リード支持体１上の電気的絶縁層及びその両端の中間部材を省略することもできる。
【００２２】
図３は、テープ状の酸化物超電導線材Ａと電流端子４の接続部分の一部拡大図を示したもので、同図において、電流端子４とこれに接続された酸化物超電導線材Ａとの接続長Ｌが、テープ状の酸化物超電導線材Ａの幅Ｗの３倍以上、特に４倍以上とすることが好まししく、電流端子５側も同様に形成される。
【００２３】
また、テープ状の酸化物超電導線材Ａと各電流端子のそれぞれの接続部分において、電流リード支持体の半径をｒ、テープ状の酸化物超電導線材Ａの厚さをｔとしたとき、ｒ／ｔ≧５０であるとすることが好適する。超電導線材Ａと各電流端子のそれぞれの接続部分は平坦であることが好ましいが、円筒状または円柱状の電流リード支持体を用いる場合には、ＲｅＢａｘＣｕ３Ｏｙ系酸化物超電導体は１％以上の曲げ歪を印加すると、そのＩｃが劣化することが知られており、このためにｒ／ｔ≧５０とすることが望ましい。ｒ／ｔ＜５０であると超電導線材Ａに１％より大きい歪をその接続部分で与えることになり、曲げ歪による超電導特性の劣化により、接続部分での抵抗が増加し、結果として接続抵抗が大きくなり、偏流の原因となる。
【００２４】
上記のＲｅＢａｘＣｕ３Ｏｙ系酸化物超電導線材Ａは、通常その幅が１．０〜５．０ｍｍ、超電導層の厚さが０．５〜３．０μｍ、安定化層の厚さが０．０１〜０．２ｍｍの範囲内のものが用いられる。超電導線材の幅が１．０ｍｍ未満であると、電流リードとしての通電容量を確保することが困難となり、一方、その幅が５．０ｍｍを超えると通常使用される小径の円柱状または円筒状の電流リード支持体の外周に巻回することが困難となる。また、超電導層の厚さが０．５μｍ未満であると電流リードとしての通電容量を確保することが困難となり、一方、その厚さが３．０μｍを超えると、超電導層の密度の低下やクラックの発生により超電導特性が低下する。さらに、安定化層の厚さが０．０１ｍｍ未満であると安定化層としての役割、即ち、過電流や温度上昇等により超電導状態から常電導状態に転移したときに安定化層に分流させて超電導層の焼損を防止することが困難となり、一方、その厚さが０．２ｍｍを超えると熱侵入量が大きくなり、電流リードの性能を低下させる。
【００２５】
このＲｅＢａｘＣｕ３Ｏｙ系酸化物超電導線材Ａは、それぞれテープ状のＲｅＢａｘＣｕ３Ｏｙ系酸化物超電導線材の複数枚を積層した積層体により構成することもでき、超電導線材Ａは、その基板面を外側にして電流リード支持体１の外周に巻回することにより、曲げ歪が印加されたときの超電導特性の低下を抑制することができる。
【実施例】
【００２６】
実施例１
外径φ２５ｍｍ、肉厚０．５ｍｍ、長さ１００ｍｍのＳＵＳ３０４からなる円筒状の電流リード支持体の両端に外径φ２５ｍｍ、厚さ５ｍｍのＦＲＰからなる円板状のスペーサーを介して、外径φ２５ｍｍの円板の一側に矩形状の接続部材を備えた無酸素銅からなる電流端子を接合した。
【００２７】
上記の円筒状の電流リード支持体の外周にカプトンテープ（登録商標）を貼り付けた後、上記の電流リード支持体の両側に中間部材（スペーサー）を介して接合された電流端子間に、基板上に中間層を介して超電導層及び安定化層を設けた１０本のテープ状のＹＢＣＯ系酸化物超電導線材を、各テープ状の超電導線材の超電導層を内側にして（基板を外側にして）並列配置し、各電流端子とテープ状の酸化物超電導線材とのそれぞれの接続部分の接続長が２０ｍｍとなるように配置して、この接続部分の外周を厚さ０．１ｍｍ、幅５ｍｍの銀テープで抑え巻きした後、半田接合した。
【００２８】
テープ状のＹＢＣＯ系酸化物超電導線材は、ハステロイ（登録商標）基板上に、第１中間層としてＣｅ−Ｇｄ−Ｏ系酸化物層及び第２中間層としてＣｅ−Ｚｒ−Ｏ系酸化物層をＭＯＤ法により、さらに、第３中間層としてＣｅＯ２酸化物層をＲＦスパッタ法により成膜した３層構造の中間層の上に、ＹＢＣＯ超電導層をＴＦＡ−ＭＯＤ法により厚さ０．８μｍに成膜した厚さ０．１５ｍｍ、幅４．５ｍｍ、長さ１５０ｍｍのものを使用した。このテープ状の超電導線材の臨界電流値（Ｉｃ）は、７７Ｋ、自己磁場中で測定した結果、９０Ａであった。
【００２９】
以上のようにして製造した酸化物超電導電流リードの各電流端子とこの各電流端子間に接続されたテープ状の酸化物超電導線材とのそれぞれの接続長Ｌとテープ状の酸化物超電導線材の幅Ｗの比（Ｌ／Ｗ）は４．４４、各電流端子とテープ状の酸化物超電導線材とのそれぞれの接続部分において、電流リード支持体の半径ｒとテープ状の酸化物超電導線材の厚さｔの比（ｒ／ｔ）は約８３であった。
【００３０】
また、酸化物超電導線材と電流端子の各接続部分の接続抵抗Ｒは、０．０３〜０．０６μΩ、酸化物超電導電流リードの臨界電流値（Ｉｃ）は、７７Ｋ、自己磁場中で８１０Ａの値を示した。
【００３１】
実施例２
外径φ３０ｍｍ、肉厚０．５ｍｍ、長さ１００ｍｍのＳＵＳ３０４からなる円筒状の電流リード支持体の両端に外径φ３０ｍｍ、厚さ５ｍｍのＦＲＰからなる円板状のスペーサーを介して、外径φ３０ｍｍの円板の一側に矩形上の接続部材を備えた銅製の電流端子を接合した。
【００３２】
上記の円筒状の電流リード支持体の外周に、１４本のテープ状のＹＢＣＯ系酸化物超電導線材を各電流端子と接続した他は実施例１と同様にして酸化物超電導電流リードを製造した。この酸化物超電導電流リードの各電流端子とこの各電流端子間に接続されたテープ状の酸化物超電導線材とのそれぞれの接続長Ｌとテープ状の酸化物超電導線材の幅Ｗの比（Ｌ／Ｗ）は４．４４、各電流端子とテープ状の酸化物超電導線材とのそれぞれの接続部分において、電流リード支持体の半径ｒとテープ状の酸化物超電導線材の厚さｔの比（ｒ／ｔ）は１００であった。
【００３３】
また、酸化物超電導線材と電流端子の各接続部分の接続抵抗Ｒは、０．０３〜０．０５μΩ、酸化物超電導電流リードの臨界電流値（Ｉｃ）は、７７Ｋ、自己磁場中で１１５０Ａの値を示した。
【００３４】
実施例３
外径φ２５ｍｍ、肉厚２．５ｍｍ、長さ１００ｍｍのアルミナ製の円筒状の電流リード支持体の両端に、外径φ２５ｍｍの円板の一側に矩形上の接続部材を備えた銅製の電流端子を接合した。
【００３５】
上記の円筒状の電流リード支持体の外周に、長さ１４０ｍｍのテープ状のＹＢＣＯ系酸化物超電導線材の１０本を各電流端子と接続した他は実施例１と同様にして酸化物超電導電流リードを製造した。この酸化物超電導電流リードの各電流端子とこの各電流端子間に接続されたテープ状の酸化物超電導線材とのそれぞれの接続長Ｌとテープ状の酸化物超電導線材の幅Ｗの比（Ｌ／Ｗ）は４．４４、各電流端子とテープ状の酸化物超電導線材とのそれぞれの接続部分において、電流リード支持体の半径ｒとテープ状の酸化物超電導線材の厚さｔの比（ｒ／ｔ）は約８３であった。
【００３６】
また、酸化物超電導線材と電流端子の各接続部分の接続抵抗Ｒは、０．０４〜０．０５μΩ、酸化物超電導電流リードの臨界電流値（Ｉｃ）は、７７Ｋ、自己磁場中で８１５Ａの値を示した。
【００３７】
実施例４
幅３０ｍｍ、厚さ５ｍｍ、長さ１００ｍｍのＦＲＰからなる平板状の電流リード支持体の両端に幅３０ｍｍ、厚さ５ｍｍの銅製の電流端子を接合した。
【００３８】
上記の平板状の電流リード支持体の両面に、それぞれ５本のテープ状のＹＢＣＯ系酸化物超電導線材を、各テープ状の超電導線材の超電導層を内側にして（基板を外側にして）、各電流端子とテープ状の酸化物超電導線材との接続部分の接続長が２０ｍｍとなるように並列配置し、この接続部分の外周を厚さ０．１ｍｍ、幅５ｍｍの銀テープで抑え巻きした後、半田接合した。テープ状のＹＢＣＯ系酸化物超電導線材は、実施例１と同一の方法により製造した長さ１４０ｍｍのものを使用した。
【００３９】
以上のようにして製造した酸化物超電導電流リードの各電流端子とこの各電流端子間に接続されたテープ状の酸化物超電導線材とのそれぞれの接続長Ｌとテープ状の酸化物超電導線材の幅Ｗの比（Ｌ／Ｗ）は４．４４であった。
【００４０】
また、酸化物超電導線材と電流端子の各接続部分の接続抵抗Ｒは、０．０２〜０．０４μΩ、酸化物超電導電流リードの臨界電流値（Ｉｃ）は、７７Ｋ、自己磁場中で７５０Ａの値を示した。
【００４１】
比較例１
外径φ２５ｍｍ、肉厚２．５ｍｍ、長さ１００ｍｍのアルミナ製の円筒状の電流リード支持体の両端に、外径φ２５ｍｍの円板の一側に矩形上の接続部材を備えた銅製の電流端子を接合した。
【００４２】
上記の円筒状の電流リード支持体の外周に、長さ１２０ｍｍのテープ状のＹＢＣＯ系酸化物超電導線材の１０本を各電流端子との接続長を１０ｍｍにして接続した他は実施例１と同様にして酸化物超電導電流リードを製造した。この酸化物超電導電流リードの各電流端子とこの各電流端子間に接続されたテープ状の酸化物超電導線材とのそれぞれの接続長Ｌとテープ状の酸化物超電導線材の幅Ｗの比（Ｌ／Ｗ）は２．２２、各電流端子とテープ状の酸化物超電導線材とのそれぞれの接続部分において、電流リード支持体の半径ｒとテープ状の酸化物超電導線材の厚さｔの比（ｒ／ｔ）は約８３であった。
【００４３】
また、酸化物超電導線材と電流端子の各接続部分の接続抵抗Ｒは、０．０６〜０．１５μΩであったが、７００Ａ通電時に線材が溶断した。
【００４４】
比較例２
外径φ１３ｍｍ、肉厚２ｍｍ、長さ１００ｍｍのアルミナ製の円筒状の電流リード支持体の両端に、外径φ１３ｍｍの円板の一側に矩形上の接続部材を備えた銅製の電流端子を接合した。
【００４５】
上記の円筒状の電流リード支持体の外周に、長さ１４０ｍｍのテープ状のＹＢＣＯ系酸化物超電導線材の６本を各電流端子との接続長を２０ｍｍにして接続した他は実施例１と同様にして酸化物超電導電流リードを製造した。この酸化物超電導電流リードの各電流端子とこの各電流端子間に接続されたテープ状の酸化物超電導線材とのそれぞれの接続長Ｌとテープ状の酸化物超電導線材の幅Ｗの比（Ｌ／Ｗ）は４．４４、各電流端子とテープ状の酸化物超電導線材とのそれぞれの接続部分において、電流リード支持体の半径ｒとテープ状の酸化物超電導線材の厚さｔの比（ｒ／ｔ）は約４３であった。
【００４６】
また、酸化物超電導線材と電流端子の各接続部分の接続抵抗Ｒは、０．０５〜０．１２μΩであったが、３００Ａ通電時に線材が溶断した。
【産業上の利用可能性】
【００４７】
本発明による酸化物超電導電流リードは、超電導機器に電力供給源電源から電流を供給するための電流リードに使用することができる。
【図面の簡単な説明】
【００４８】
【図１】本発明の酸化物超電導電流リードの一実施例を示す平面図である。
【図２】本発明の酸化物超電導電流リードの一実施例を示す軸方向を含む断面図である。
【図３】本発明の酸化物超電導電流リードの一実施例を示すテープ状の酸化物超電導線材と電流端子の接続部分の一部拡大図である。
【符号の説明】
【００４９】
１０  酸化物超電導電流リード
１  電流リード支持体
２，３  中間部材
４ａ、５ａ  円板
４ｂ、５ｂ  接続端子部
４、５  電流端子
Ａ  テープ状のＲｅＢａｘＣｕ３Ｏｙ系酸化物超電導線材
Ｌ  電流端子と酸化物超電導線材との接続長
Ｗ  テープ状の酸化物超電導線材の幅Ｗ
【図１】
0005022279.tif 000002
【図２】
0005022279.tif 000003
【図３】
0005022279.tif 000004